(57)【特許請求の範囲】
【請求項１】
めっきを含めたワイヤ全質量に対する質量％で、
Ｃ：０．０３〜０．１５％、
Ｓｉ：０．２〜０．５％、
Ｍｎ：０．３〜０．８％、
Ｐ：０．０２％以下、
Ｓ：０．０２％以下、
Ａｌ：０．１〜０．３％、
Ｔｉ：０．００１〜０．２％
Ｃｕ：０〜０．５％、
Ｃｒ：０〜２．５％、
Ｎｂ：０〜１．０％、
Ｖ：０〜１．０％
を含有し、残部がＦｅおよび不純物からなり、
下記の（１）式で定義されるＸの値が、質量％で１．５〜３．５％の範囲内にあるガスシールドアーク溶接用ソリッドワイヤ。
Ｘ＝２×〔Ｓｉ〕＋〔Ｍｎ〕＋３×〔Ｔｉ〕＋５×〔Ａｌ〕・・・・（１)
ただし、（１）式において〔Ｓｉ〕、〔Ｍｎ〕、〔Ｔｉ〕、〔Ａｌ〕は、それぞれの元素の含有量（質量％）を表す。
【請求項２】
めっきを含めたワイヤ全質量に対する質量％で、
Ｃｕ：０．０５〜０．５％、
Ｃｒ：０．００５〜２．５％、
Ｎｂ：０．００５〜１．０％、
Ｖ：０．００５〜１．０％
のうちの１種または２種以上を含有する請求項１に記載のガスシールドアーク溶接用ソリッドワイヤ。
【請求項３】
溶接金属全質量に対する質量％で、
Ｃ：０．０３〜０．１５％、
Ｓｉ：０．１〜０．５％、
Ｍｎ：０．３〜１．２％、
Ｐ：０．０２％以下、
Ｓ：０．０２％以下、
Ａｌ：０．０５〜０．３％、
Ｔｉ：０．００１〜０．２％
を含有し、残部がＦｅおよび不純物からなり、
下記の（２）式で定義されるＸの値が、質量％で１．０〜４．０％の範囲内にあるガスシールドアーク溶接金属。
Ｘ＝２×〔Ｓｉ〕＋〔Ｍｎ〕＋３×〔Ｔｉ〕＋５×〔Ａｌ〕・・・・（２)
ただし、（２）式において〔Ｓｉ〕、〔Ｍｎ〕、〔Ｔｉ〕、〔Ａｌ〕は、それぞれの元素の含有量（質量％）を表す。
【請求項４】
さらに、溶接金属全質量に対する質量％で、
Ｃｕ：０〜０．３％、
Ｃｒ：０〜１．５％、
Ｎｂ：０〜０．７％、
Ｖ：０〜０．７％
のうちの１種または２種以上を含有する請求項３に記載のガスシールドアーク溶接金属。
【請求項５】
継手部の溶接金属と、前記溶接金属を挟み、少なくとも一方が亜鉛めっき鋼板または亜鉛合金めっき鋼板からなる二つの母材とを有し、かつガスシールドアーク溶接により前記溶接金属を形成した溶接継手であって、
前記溶接金属が、請求項３または請求項４に記載のガスシールドアーク溶接金属である溶接継手。
【請求項６】
前記亜鉛めっき鋼板または亜鉛合金めっき鋼板が、鋼板全質量に対する質量％でＡｌを０．０１〜０．３％含有する請求項５に記載の溶接継手。
【請求項７】
請求項５または請求項６に記載の溶接継手を備える溶接部材。
【請求項８】
請求項１または請求項２に記載のガスシールドアーク溶接用ソリッドワイヤを用いて、ガスシールドアーク溶接により継手部の溶接金属を形成して、少なくとも一方が亜鉛めっき鋼板または亜鉛合金めっき鋼板からなる二つの母材を溶接する溶接方法。
【請求項９】
継手部の溶接金属と、前記溶接金属を挟み、少なくとも一方が亜鉛めっき鋼板または亜鉛合金めっき鋼板からなる二つの母材とを有する溶接継手の製造方法であって、
請求項１または請求項２に記載のガスシールドアーク溶接用ソリッドワイヤを用いて、ガスシールドアーク溶接により前記溶接金属を形成する溶接継手の製造方法。
【発明の詳細な説明】
【技術分野】
【０００１】
本発明は、自動車足回りの構造用部材などに使用される亜鉛めっき鋼板などの鋼板を、ガスシシールドアーク溶接法により溶接するためのソリッドワイヤに関するものである。また、本発明は、ガスシシールドアーク溶接法により溶接した、溶接金属、溶接継手、及び溶接部材に関するものである。また、本発明は、ガスシシールドアーク溶接法よる溶接方法、及び溶接継手に関するものである。
【背景技術】
【０００２】
周知のように、溶接後に塗装処理がなされる自動車足回りの構造用部材の鋼板としては、亜鉛めっき鋼板や亜鉛合金めっき鋼板を使用することが多い。また自動車足回りの構造用部材の溶接には、炭酸ガスシールドアーク溶接で代表されるガスシールドアーク溶接を適用することが多い。
ところで鋼板をアーク溶接した場合、溶接継手部分すなわち溶接金属中にブローホールが生じることがある。特に亜鉛めっき鋼板や亜鉛合金めっき鋼板（本明細書では、亜鉛めっき鋼板と亜鉛合金めっき鋼板の両者の総称として亜鉛又は亜鉛合金めっき鋼板と称する）をアーク溶接した場合には、ブローホールが生じやすいことが知られている。【０００３】
ブローホールは、溶接時の入熱によって、溶接金属中の炭素が酸素と反応することによるＣＯ２ガス、あるいは各種吸着成分のガス化、更には低温度ガス化反応成分の反応によるガス化などによって気泡が生じ、この気泡が、溶接金属の凝固とともに溶接金属中に閉じ込められた結果、空孔として残ったものである。特に亜鉛又は亜鉛合金めっき鋼板では、鋼板表面にめっきされた融点の低い亜鉛や亜鉛合金が溶接時に蒸発し、その亜鉛蒸気が溶融状態の溶接金属中で気泡となるため、ブローホールが生じやすい。このようなブローホールが多数生じれば、溶接継手の強度が低下して構造用部材として問題が生じ、また塗装欠陥が生じやすくなり、更には溶接ビードの外観、形状の不良も生じやすくなる。【０００４】
また一方、自動車足回りの構造用部材などに使用される鋼板は、溶接後に電着塗装によって塗装するのが一般的である。しかし、ガスシールドアーク溶接法によって溶接した場合、シールドガスにＣＯ２やＡｒ＋２０％ＣＯ２が用いられるため、溶接過程で溶接ワイヤ中のＳｉやＭｎ等の脱酸元素が、シールドガスの酸素成分と反応して酸化物となる。その酸化物が溶融した溶接金属表面に浮上して、スラグとなる。このようなスラグ（酸化物）には導電性がないため、溶接ビード表面のスラグ上には電着塗装がのらず、塗装不良、塗装欠陥が生じて、塗装後における溶接部の耐食性および美観が低下するおそれがある。【０００５】
そこで、自動車足回りの構造用部材などに使用される鋼板、とりわけ亜鉛又は亜鉛合金めっき鋼板をガスシールドアーク溶接するに当たっては、溶接継手部分の溶接金属中にブローホールができるだけ生じないようにする。またこれと同時に、溶接金属表面のスラグの発生をできるだけ抑えることが、強く望まれている。【０００６】
ところで、亜鉛又は亜鉛合金めっき鋼板のガスシールドアーク溶接に使用される溶接ワイヤとして、主としてガスシールドアーク溶接におけるブローホール及びそれに伴うピットの発生を抑制するようにした溶接ワイヤが特許文献１で提案されている。【０００７】
特許文献１の提案の溶接ワイヤは、重量％で、Ｃ；０．０３〜０．１５％、Ｓｉ；１．００〜２．５０％、Ｍｎ；０．１０〜１．００％、ただし、Ｍｎ／Ｓｉが０．６５％以下の範囲にあり、Ｐ；０．０１３％以下、Ａｌ、Ｔｉのうち一種または二種の合計で０．００５〜０．２００％、Ｓ、Ｏのうち一種または二種の合計で０．００５０〜０．０５００％を含有し、残部がＦｅおよび不可避不純物からなるものである。
この特許文献１においては、溶接ワイヤに含まれる脱酸元素であるＳｉ、Ｍｎ、Ａｌ、Ｔｉを上記のように調整し、特にＳｉを１．００〜２．５０％と多量に含有させることによって、ピット及びブローホールの発生を抑制できるとされている。【０００８】
一方、特許文献２には、亜鉛又は亜鉛合金めっき鋼板の重ね隅肉アーク溶接方法及び重ね隅肉アーク溶接継手として、ピット・ブローホールの気孔欠陥、スパッタ、アンダーカット等の溶接不良、耐ギャップ性を改善する技術が提案されている。【０００９】
特許文献２では、亜鉛又は亜鉛合金めっき鋼板の重ね隅肉アーク溶接方法において、溶接金属中のＳｉ含有率を０．５％以下とし、かつ重ね隅肉アーク溶接される上下２枚の亜鉛又は亜鉛合金めっき鋼板のうちの上板の母材である鋼板中のＳｉとＡｌの含有率の合計を０．３５％以上とすること、及びそのように調整した溶接継手が開示されている。すなわち、溶接金属中のＳｉ含有量を０．５％以下に規制することによって、ブローホールの発生を抑制でき、併せて被溶接材である母材鋼板中のＳｉとＡｌの合計含有量を０．３５％以上とすることによって、耐ギャップ性（ギャップ寸法に対する溶接安定性）を維持できるとされている。【００１０】
特許文献３には、スラグ剥離性を向上させる発明が開示されている。すなわち、溶接後に生成されたスラグは主としてＳｉＯ２−ＦｅＯ−ＭｎＯ系の金属酸化物からなり、その性状は溶接金属中のＳｉとＭｎの組成比によって決定され、溶接金属中のＳｉ量およびＭｎ量が、高Ｓｉでかつ低Ｍｎとなるようにすることが開示されている。また、このようにすると、生成するスラグは薄くかつ細かなものとなって剥離性が良くなることを発見（特許文献３の３頁左上欄、右上欄および第１図）し、高Ｓｉでかつ低Ｍｎな成分を含有するガスシールドアーク溶接用ソリッドワイヤおよびそれを用いて重ねすみ肉溶接する方法が開示されている。【００１１】
特許文献４には、発生するスラグを低減する発明が開示されている。すなわち、スラグを脱酸力の強いＳｉ、Ｍｎ、Ａｌなどを適宜添加し脱酸効果を調整することにより、ピットやブローホールを抑制することが開示されている（特許文献４［００１２］、［００１３］）。また、これと共に、ＳとＯの量を最適の範囲とすることにより、ビード表面に付着するスラグ被包面積を減少することができる（特許文献４［００１５］）ガスシールドアーク溶接用ワイヤが開示されている。【００１２】
特許文献５には、発生するスラグを低減する発明が開示されている。すなわち、ＣＯ２アーク溶接を対象とした高入熱高パス間温度のガスシールドアーク溶接において、特定範囲に限定されたＣ、Ｓｉ、Ｍｎ、Ａｌ、Ｔｉ、Ｃｕとともに、Ｂ、Ｍoを添加することが開示されている。これにより、溶接金属の強度低下・靭性低下の防止、低スラグ発生量、安定した溶接作業性などを兼ね備えたガスシールドアーク溶接用溶接ワイヤ（特許文献５［００１２］）が開示されている。【００１３】
特許文献６には、発生するスラグを低減する発明が開示されている。すなわち、ＣＯ２アーク溶接を対象とした高入熱高パス間温度のガスシールドアーク溶接において、溶接部の機械的性質低下の防止、低スラグ発生量、スラグ剥離性良好なガスシールドアーク溶接用溶接ワイヤの例が開示されている。この発明は、ワイヤ中のＭｎ、Ｔｉ及びＯの含有量の上限値を規定することにより、スラグの生成量を低減することができ、また、Ｓを含有させると共に、Ｍｎ 、Ｍｏ及びＣｕの上限値を規定することにより、スラグの剥離性を向上させることができるガスシールドアーク溶接用ソリッドワイヤ（特許文献６［００１０］）である。【００１４】
その他、特許文献７には、溶接中安定なアークを維持し溶滴の移行状態を円滑にして溶接作業性を良好とする目的で、組成を適正に選択限定し、その組成の一部をワイヤ表面に濃縮させた溶接ワイヤが提案されている。【００１５】
また、特許文献８には、１）高温で脱酸力の強いＣ、Ｓｉ、Ｔｉ、およびＡｌの含有量を少なくすることにより、酸化反応を活発にして亜鉛の酸化を促進させること、２）この酸化反応活性化による高酸素ポテンシャル化によって溶融池の粘度低下を図り、溶融池からのガス放出を容易にすること、並びに、３）窒素と親和性の大きいＴｉ、Ａｌ、およびＮｂを適用添加し窒素を地に固定すること、等の複合作用により、亜鉛及び窒素の影響を軽減して、ピット、ブローホールの発生を抑制する溶接ワイヤが提案されている。【００１６】
また、特許文献９には、溶接速度８０ｃｍ／ｍｉｎ超でも、溶接止端部形状が良好で、溶接継手の疲労特性を向上させる目的で、所定の鋼板と溶接ワイヤとを組み合わせる溶接方法が提案されている。
特許文献１：日本国特開平７−８０４７８号公報
特許文献２：日本国特開２０１２−１０１２３２号公報
特許文献３：日本国特開昭６２−１２４０９５号公報
特許文献４：日本国特開平７−８０６７８号公報
特許文献５：日本国特開２００４−２３７３６１号公報
特許文献６：日本国特開２００６−２６６４３号公報
特許文献７：日本国特開平１−１５０４９４号公報
特許文献８：日本国特開平３−２０４１９５号公報
特許文献９：日本国特開２００９−２２６４７６号公報
【発明の概要】
【発明が解決しようとする課題】
【００１７】
ここで、特許文献１の技術では、ブローホールの発生自体を抑制するというよりは、ブローホールが凝固後の溶接金属の表面に現れることにより形成されるピットの発生を抑制することを主眼としていると解される。すなわち、特許文献１においては、建材等の用途を考慮して、亜鉛めっき層の厚みが厚い（すなわち厚目付の）亜鉛又は亜鉛合金めっき鋼板をガスシールドアーク溶接する際の溶接ワイヤを対象としている。例えば特許文献１の実施例では、両面溶融亜鉛めっきで、片面あたり亜鉛目付量が２７０ｇ／ｍ２と、厚目付がなされた亜鉛めっき鋼板を対象としている。このような厚目付の場合、ブローホールが発生すること自体を完全に防止することは困難である。そこで特許文献１の技術では、溶接金属中にある程度ブローホールが残留することは許容する一方で、ブローホールが溶接金属表面に現れてピットを形成しないようにブローホールを溶接金属内部に閉じ込める、という考え方を前提としている。そして、この考え方を前提として、溶接用ワイヤにＳｉを比較的多量に含有させることによって、溶接金属の溶融状態での粘性をある程度高め、ブローホールを溶接金属内部に閉じ込めて、溶接金属表面のピット形成を防止しようとしていると解される。【００１８】
しかしながら、自動車用の構造部材に使用される亜鉛めっき鋼板は、亜鉛めっき層の厚みは建材の用途と比較して薄いのが通常であり、片面あたり亜鉛目付量が３０〜１２０ｇ／ｍ２程度と相対的に薄目付がなされたものであることが多い。このような薄目付の亜鉛めっき鋼板をガスシールドアーク溶接法によって溶接した場合、溶接金属の溶融状態での粘性を高めても、ブローホールを溶接金属中に閉じ込めることは困難である。また、逆にブローホールが溶接金属中から排出されにくくなって、ブローホールの増加を招いてしまうおそれがある。また粘性を高めるためにＳｉ量を多めにすれば、スラグ量が多くなってしまう問題もある。したがって特許文献１の技術では、比較的薄目付の亜鉛めっき鋼板のガスシールドアーク溶接するにあたって、ブローホールの発生を確実かつ安定して抑制すると同時に、スラグの発生を抑制することは、実際上は困難であった。【００１９】
また、特許文献２においては、アーク溶接に使用する溶接ワイヤの成分については、実施例でもＳｉ及びＡｌ以外は全く示されておらず、また溶接金属の成分については、Ｓｉ以外は全く示されていない。
ブローホールの発生には、Ｓｉ及びＡｌ以外の元素の含有量も影響を与えることが知られており、したがって特許文献２の技術をそのまま適用しても、ブローホールを確実に抑制し得るとは限らない。また特許文献２の提案では、スラグの発生及びその抑制については十分な考慮がなされておらず、したがって特許文献２の技術を適用しても、スラグの発生を抑制し得るか否かも定かではない。【００２０】
また、特許文献３〜６、その他特許文献７〜８に開示された技術でも、発生するスラグの低減が未だ十分ではなく、その結果生じる塗装不良が原因で溶接部の耐食性および美観が十分に得られていない。【００２１】
このように、従来は、亜鉛又は亜鉛合金めっき鋼板などの鋼板をガスシールドアーク溶接によって溶接するにあたり、溶接金属におけるブローホールの発生及びスラグの多量発生を同時に確実かつ安定して抑制することが可能な技術は確立されていなかったのが実情である。【００２２】
なお、特許文献９には、溶接止端部形状が良好で、溶接継手の疲労特性を向上させる技術については示されているが、ブローホール、及びスラグの発生を抑制する技術については示さてはいない。【００２３】
本発明は以上の事情を背景としてなされたもので、亜鉛又は亜鉛合金めっき鋼板などの鋼板を、ガスシールドアーク溶接するにあたって、溶接金属中のブローホールの発生と凝固後の溶接金属表面のスラグの発生との両者を、確実かつ安定に抑制し得る溶接用ソリッドワイヤを提供することを課題としている。
また、本発明は、ガスシールドアーク溶接による亜鉛又は亜鉛合金めっき鋼板を、ガスシールドアーク溶接した溶接金属として、ブローホール及びスラグの少ない溶接金属を提供することを課題としている。
また、本発明は、ガスシールドアーク溶接による亜鉛又は亜鉛合金めっき鋼板の溶接継手として、ブローホール及びスラグの少ない溶接継手、及び溶接部材を提供することを課題としている。
また、本発明は、ガスシールドアーク溶接による亜鉛又は亜鉛合金めっき鋼板を溶接したとき、ブローホール及びスラグを少なくする溶接方法、溶接継手の製造方法を提供することを課題とする。
【課題を解決するための手段】
【００２４】
上述の課題を解決するために本発明者等が種々実験・検討を重ねた結果、ガスシールドアーク溶接に使用する溶接用ソリッドワイヤの成分のうち、脱酸元素であるＳｉ、Ｍｎ、Ｔｉ、Ａｌについて、めっきを含めたワイヤ全質量に対する質量％でのそれぞれの含有量〔Ｓｉ〕、〔Ｍｎ〕、〔Ｔｉ〕、〔Ａｌ〕の関係によって定まる、
Ｘ＝２×〔Ｓｉ〕＋〔Ｍｎ〕＋３×〔Ｔｉ〕＋５×〔Ａｌ〕
の値をパラメータとして用いれば、そのＸの値がブローホールの発生傾向に大きな影響を与えることを見い出した。そして、特に溶接用ソリッドワイヤに含まれる成分として、各元素の個別の含有量を規制するだけではなく、前記のＸの値が特に１．５〜３．５％の範囲内となるように各成分量を調整する。これにより、ブローホールの発生を確実に抑制し得ると同時に、スラグの発生を抑え得ることを見い出し、ガスシールドアーク溶接用ソリッドワイヤについての本発明をなすに至った。【００２５】
またさらに、亜鉛又は亜鉛合金めっき鋼板をガスシールドアーク溶接によって溶接した溶接金属としても、前記と同様なＸの値をパラメータとして用いて、溶接金属における個別の成分元素の含有量を規制するだけではなく、前記のＸの値が特に１．０〜４．０％の範囲内となるように各成分量を調整する。これにより、ブローホールが少なくかつスラグの発生量も少ない溶接継手が得られることを見い出し、溶接金属についての本発明をなすに至った。【００２６】
具体的には、本発明の基本的な態様（第１の態様）のガスシールドアーク溶接用ソリッドワイヤは、
めっきを含めたワイヤ全質量に対する質量％で、
Ｃ：０．０３〜０．１５％、
Ｓｉ：０．２〜０．５％、
Ｍｎ：０．３〜０．８％、
Ｐ：０．０２％以下、
Ｓ：０．０２％以下、
Ａｌ：０．１〜０．３％、
Ｔｉ：０．００１〜０．２％
Ｃｕ：０〜０．５％、
Ｃｒ：０〜２．５％、
Ｎｂ：０〜１．０％、
Ｖ：０〜１．０％
を含有し、残部がＦｅおよび不純物からなり、
下記の（１）式で定義されるＸの値が、質量％で１．５〜３．５％の範囲内にあるものである。
Ｘ＝２×〔Ｓｉ〕＋〔Ｍｎ〕＋３×〔Ｔｉ〕＋５×〔Ａｌ〕・・・・（１)
ただし、（１）式において〔Ｓｉ〕、〔Ｍｎ〕、〔Ｔｉ〕、〔Ａｌ〕は、それぞれの元素の含有量（質量％）を表す。【００２７】
このような第１の態様のガスシールドアーク溶接用ソリッドワイヤにおいては、（１）式で規定されるＸの値が１．５〜３．５％の範囲内となるように、めっきを含めた全体における各成分の含有量を規制する。これによって、そのワイヤを用いて亜鉛又は亜鉛合金めっき鋼板などの鋼板にガスシールドアーク溶接を施せば、ブローホールの発生を確実に抑制することができる。すなわち、Ｘの値が１．５〜３．５％の範囲内の場合には、１．５％未満の場合、及び３．５％を超える場合と比較して、格段に溶接金属中のブローホールの量が少なくなる。このことは、後述する実験１を参照して説明するように、本発明者等が多数回の実験、検討を重ねた結果、見出された新規な知見である。またここで、溶接用ソリッドワイヤ中のＳｉ含有量は０．２〜０．５％の範囲内と比較的低めに抑えており、そのため溶接時の溶融金属の粘性が過度に高くなることがない。そのためブローホールが溶融金属内を浮上して溶融金属表面から外部に放出されやすく、このことも溶接金属中に残るブローホール量の低減に有利に作用している。【００２８】
すなわち、前述の特許文献１の技術では、Ｓｉ含有量を比較的高めとし、これにより溶接時の溶融金属の粘性を比較的高くして、ブローホールを溶接金属の表面よりも内部に閉じ込めようとしている。しかし、本発明の溶接用ソリッドワイヤでは、逆にＳｉ含有量を低めに抑え、これによって溶融金属の粘性を低く抑え、ブローホールを放出しやすくすることによって、溶融金属中に残るブローホールを少量に抑制している。したがって、例えばめっきの目付量が比較的少ない（すなわちめっき厚が比較的小さい）亜鉛又は亜鉛合金めっき鋼板を母材（被溶接材）としてガスシールドアーク溶接を行う場合においても、溶融金属中のブローホール量を低減することができるのである。【００２９】
ここで、第１の態様の溶接用ソリッドワイヤを用いてガスシールドアーク溶接を行う対象となる鋼板（母材鋼板；被溶接材鋼板）の種類や成分組成は特に限定されない。例えば亜鉛又は亜鉛合金めっき鋼板をガスシールドアーク溶接によって溶接する場合に、第１の態様の溶接用ソリッドワイヤは、その効果が顕著となる。すなわち亜鉛又は亜鉛合金めっき鋼板を母材鋼板とする場合、めっき層の亜鉛に起因してブローホールが顕著に発生しやすくなるが、このように亜鉛又は亜鉛合金めっき鋼板をガスシールドアーク溶接する場合であっても、第１の態様のガスシールドアーク溶接用ソリッドワイヤを用いれば、確実にブローホールを少なくすることができる。【００３０】
さらに、第１の態様のガスシールドアーク溶接用ソリッドワイヤにおいては、ワイヤに含まれる各成分のうち、特にスラグ発生源となりやすいＳｉ、Ａｌ、Ｔｉの量を適切に規制しながら、Ｘの値を上述のように調整することによって、溶接時のスラグ発生量も抑えることができる。そのほか、溶接用ソリッドワイヤの各成分量を上記の範囲内とすることによって、その溶接用ソリッドワイヤを用いてガスシールドアーク溶接を行成った場合に、スパッタの発生も少なく、またビード外観、形状も良好な継手を得ることができる。【００３１】
また本発明の第２の態様のガスシールドアーク溶接用ソリッドワイヤは、前記第１の態様のガスシールドアーク溶接用ソリッドワイヤにおいて、
めっきを含めたワイヤ全質量に対する質量％で、
Ｃｕ：０．０５〜０．５％、
Ｃｒ：０．００５〜２．５％、
Ｎｂ：０．００５〜１．０％、
Ｖ：０．００５〜１．０％
のうちの１種または２種以上を含有するものである。【００３２】
このような第２の態様のガスシールドアーク溶接用ソリッドワイヤにおいては、溶接金属の成分として、ワイヤ表面に施した銅めっきに由来するＣｕを含有してもよい。また、Ｃｒ、Ｎｂ、Ｖのうちの１種または２種以上を、適切な量だけ含有することによって、ブローホール抑制効果及びスラグ抑制効果を損なうことなく、溶接金属の強度を向上させることができる。【００３３】
また第３の態様、第４の態様では、ガスシールドアーク溶接によって溶接する溶接金属を規定している。【００３４】
すなわち本発明の第３の態様のガスシールドアーク溶接金属は、
溶接金属全質量に対する質量％で
Ｃ：０．０３〜０．１５％、
Ｓｉ：０．１〜０．５％、
Ｍｎ：０．３〜１．２％、
Ｐ：０．０２％以下、
Ｓ：０．０２％以下、
Ａｌ：０．０５〜０．３％、
Ｔｉ：０．００１〜０．２％
を含有し、残部がＦｅおよび不純物からなり、
下記の（２）式で定義されるＸの値が、質量％で１．０〜４．０％の範囲内にあるものである。
Ｘ＝２×〔Ｓｉ〕＋〔Ｍｎ〕＋３×〔Ｔｉ〕＋５×〔Ａｌ〕・・・・（２)
ただし、（２）式において〔Ｓｉ〕、〔Ｍｎ〕、〔Ｔｉ〕、〔Ａｌ〕は、それぞれの元素の含有量（質量％）を表す。【００３５】
このような第３の態様の溶接金属においては、（２）式で規定されるＸの値が１．０〜４．０％の範囲内となるように、溶接金属における各成分の含有量を調整する。これによって、ブローホールが発生しやすい亜鉛又は亜鉛合金めっき鋼板を母材鋼板（被溶接材鋼板）とするガスシールドアーク溶接による溶接金属として、ブローホールをごく少量に抑えたものとすることができる。すなわち、Ｘの値が１．０〜４．０％の範囲内の場合には、１．０％未満の場合、及び４．０％を超える場合と比較して、溶接金属中のブローホール量が格段に少なくなる。このことは、後述する実験３を参照して説明するように、本発明者等が多数回の実験、検討を重ねた結果、見出された新規な知見である。またここで、溶接金属中のＳｉ含有量は０．１〜０．５％の範囲内と比較的低めに抑えており、溶接時の溶融金属の粘性が過度に高くなることがない。そのためブローホールが溶融金属内を浮上して溶融金属表面から外部に放出されやすく、このこともブローホールの抑制に有利に作用している。【００３６】
さらに、第３の態様の溶接金属においては、特にスラグ発生源となりやすいＳｉ、Ａｌ、Ｔｉの量を適切に規制しながら、Ｘの値を上述のように調整しているため、スラグ発生量も抑えることができる。そのほか、溶接金属の各成分量を上記の範囲内とすることによって、スパッタの発生も少なく、ビード外観、形状も良好な溶接金属とすることができる。【００３７】
また本発明の第４の態様の溶接金属は、前記第３の態様の溶接金属において、
さらに、前記溶接金属全質量に対する質量％で
Ｃｕ：０〜０．３％、
Ｃｒ：０〜１．５％、
Ｎｂ：０〜０．７％、
Ｖ：０〜０．７％
のうちの１種または２種以上を含有するものである。【００３８】
このような第４の態様の溶接金属においては、溶接金属の成分として、ワイヤ表面に施した銅めっきに由来するＣｕを含有してもよい。また、溶接金属の成分として、Ｃｒ、Ｎｂ、Ｖのうちの１種または２種以上を、適切な量だけ含有することによって、ブローホール抑制効果及びスラグ抑制効果を損なうことなく、溶接金属の強度を向上させることができる。【００３９】
また、第５の態様、第６の態様で、ガスシールドアーク溶接による溶接継手を規定している。【００４０】
すなわち本発明の第５の態様の溶接継手は、
継手部の溶接金属と、前記溶接金属を挟み、少なくとも一方が亜鉛又は亜鉛合金めっき鋼板（亜鉛めっき鋼板または亜鉛合金めっき鋼板）からなる二つの母材とを有し、かつガスシールドアーク溶接により前記溶接金属を形成した溶接継手であって、
前記溶接金属を、第３の態様、または第４の態様のガスシールドアーク溶接金属としたものである。【００４１】
本発明の第６の態様の溶接継手は、第６の態様の溶接継手において、
亜鉛又は亜鉛合金めっき鋼板（亜鉛めっき鋼板または亜鉛合金めっき鋼板）が、鋼板全質量に対する質量％でＡｌを０．０１〜０．３％含有するものである。
このような第６の態様の溶接継手においては、第１の態様もしくは第２の態様の溶接ワイヤを用いたとき、亜鉛又は亜鉛合金めっき鋼板が鋼板全質量に対する質量％でＡｌを０．０１〜０．３％含有していると、（２）式で規定されるＸの値が１．０〜４．０％の範囲内に、またＡｌの含有量が０．０５〜０．３％の範囲内となり易く、ブローホール発生量、スラグ発生量を抑えやすくなる。【００４２】
また、第７の態様で、ガスシールドアーク溶接による溶接部材を規定している。
すなわち本発明の第７の態様の溶接部材は、
第５の態様または第６の態様の溶接継手を備える溶接部材である。【００４３】
また、第８の態様、第９の態様で、ガスシールドアーク溶接による溶接方法、及び溶接継手の製造方法を規定している。【００４４】
すなわち、本発明の第８の態様の溶接方法は、
第１の態様または第２の態様のガスシールドアーク溶接用ソリッドワイヤを用いて、ガスシールドアーク溶接により継手部の溶接金属を形成して、少なくとも一方が亜鉛又は亜鉛合金めっき鋼板（亜鉛めっき鋼板または亜鉛合金めっき鋼板）からなる二つの母材を溶接するものである。【００４５】
また、本発明の第９の態様の溶接継手の製造方法は、
継手部の溶接金属と、前記溶接金属を挟み、少なくとも一方が亜鉛又は亜鉛合金めっき鋼板（亜鉛めっき鋼板または亜鉛合金めっき鋼板）からなる二つの母材とを有する溶接継手の製造方法であって、
第１の態様または第２の態様のガスシールドアーク溶接用ソリッドワイヤを用いて、ガスシールドアーク溶接により前記溶接金属を形成するものである。
【発明の効果】
【００４６】
本発明のガスシールドアーク溶接用ソリッドワイヤによれば、そのワイヤを用いて亜鉛又は亜鉛合金めっき鋼板などの鋼板を、ガスシールドアーク溶接するにあたって、溶接金属中のブローホールの発生と凝固後の溶接金属表面のスラグの発生との両者を、確実かつ安定に抑制することができる。また溶接時におけるスパッタの発生も少なくなるとともに、溶接ビードの形状、外観も良好な溶接継手を得ることができる。
本発明のガスシールドアーク溶接金属は、ガスシールドアーク溶接による亜鉛又は亜鉛合金めっき鋼板を、ガスシールドアーク溶接した溶接金属として、ブローホール及びスラグが少なくなる。また溶接時におけるスパッタの発生も少なくかつ溶接ビードの形状、外観も良好な溶接金属、すなわち各種溶接欠陥が少ない高品質の溶接金属となり、例えば自動車の足回りの構造部材などに最適となる。
また、本発明の溶接継手及び溶接部材は、亜鉛又は亜鉛合金めっき鋼板を母材（被溶接材）とするガスシールドアーク溶接による溶接継手及び溶接部材として、ブローホール及びスラグが少なくなる。また溶接時におけるスパッタの発生も少なくかつ溶接ビードの形状、外観も良好な溶接継手及び溶接部材となる。すなわち各種溶接欠陥が少ない高品質の溶接継手及び溶接部材となり、例えば自動車の足回りの構造部材などに最適となる。
また、本発明の溶接方法、及び溶接継手の製造方法によれば、亜鉛又は亜鉛合金めっき鋼板を母材（被溶接材）として、ガスシールドアーク溶接するとき、ブローホール及びスラグが少なくなる。また溶接時におけるスパッタの発生も少なくかつ溶接ビードの形状、外観も良好となる。すなわち各種溶接欠陥が少ない高品質の溶接方法、及び溶接継手の製造方法となり、例えば自動車の足回りの構造部材の製造などに最適となる。
【図面の簡単な説明】
【００４７】
【図１】ガスシールドアーク溶接用ソリッドワイヤにおけるＳｉ、Ｍｎ、Ｔｉ、Ａｌの含有量によって定まるパラメータＸの値（Ｘ＝２×〔Ｓｉ〕＋〔Ｍｎ〕＋３×〔Ｔｉ〕＋５×〔Ａｌ〕）と、その溶接用ソリッドワイヤを用いて亜鉛めっき鋼板をガスシールドアーク溶接した場合のブローホールの面積率との関係についての実験１の結果を示すグラフである。
【図２】ガスシールドアーク溶接用ソリッドワイヤのＡｌ含有量と、亜鉛めっき鋼板をガスシールドアーク溶接した後のビード表面上のスラグ面積率との関係についての実験２の結果を示すグラフである。
【図３】亜鉛めっき鋼板をガスシールドアーク溶接した溶接金属において、溶接金属中のＳｉ、Ｍｎ、Ｔｉ、Ａｌの含有量によって定まるパラメータＸの値（Ｘ＝２×〔Ｓｉ〕＋〔Ｍｎ〕＋３×〔Ｔｉ〕＋５×〔Ａｌ〕）と、溶接金属におけるブローホールの面積率との関係についての実験３の結果を示すグラフである。
【図４】亜鉛めっき鋼板をガスシールドアーク溶接した溶接金属において、溶接金属中のＡｌの含有量と溶接金属表面のスラグ面積率との関係についての実験４の結果を示すグラフである。
【図５】従来のガスシールドアーク溶接用ソリッドワイヤを用いて、ビードオンプレート溶接した際の溶接ビード表面を模式的に示した図である。
【図６】本発明のガスシールドアーク溶接用ソリッドワイヤを用いて、ビードオンプレート溶接した際の溶接ビード表面を模式的に示した図である。
【発明を実施するための形態】
【００４８】
以下に、本発明の実施形態について詳細に説明する。
【００４９】
先ず前記の第１の態様、第２の態様で規定されるガスシールドアーク溶接用ソリッドワイヤについて説明する。
本発明のガスシールドアーク溶接用ソリッドワイヤの基本的な態様（第１の態様）は、めっきを含めたワイヤ全質量に対する質量％で、Ｃ：０．０３〜０．１５％、Ｓｉ：０．２〜０．５％、Ｍｎ：０．３〜０．８％、Ｐ：０．０２％以下、Ｓ：０．０２％以下、Ａｌ：０．１〜０．３％、Ｔｉ：０．００１〜０．２％、Ｃｕ：０〜０．５％、Ｃｒ：０〜２．５％、Ｎｂ：０〜１．０％、Ｖ：０〜１．０％を含有し、残部がＦｅおよび不純物からなり、下記の（１）式で定義されるＸが、質量％で１．５〜３．５％の範囲内にあるものである。
Ｘ＝２×〔Ｓｉ〕＋〔Ｍｎ〕＋３×〔Ｔｉ〕＋５×〔Ａｌ〕・・・・（１）
なおここで（１）式における〔Ｓｉ〕、〔Ｍｎ〕、〔Ｔｉ〕、〔Ａｌ〕は、それぞれの元素の含有量（質量％）を表す。
【００５０】
また本発明のガスシールドアーク溶接用ソリッドワイヤの別の態様（第２の態様）では、めっきを含めたワイヤ全質量に対する質量％で、上記の各元素、すなわちＣ：０．０３〜０．１５％、Ｓｉ：０．２〜０．５％、Ｍｎ：０．３〜０．８％、Ｐ：０．０２％以下、Ｓ：０．０２％以下、Ａｌ：０．１〜０．３％、Ｔｉ：０．００１〜０．２％のほか、さらに、Ｃｕ：０．０５〜０．５％、Ｃｒ：０．００５〜２．５％、Ｎｂ：０．００５〜１．０％、Ｖ：０．００５〜１．０％のうちの１種または２種以上を含有し、残部がＦｅおよび不純物からなり、前記と同様に（１）式で定義されるＸが、質量％で１．５〜３．５％の範囲内にあるものである。
【００５１】
なおここで、上記のいずれの態様においても、各成分元素のうち、Ｓｉ、Ｍｎ、Ａｌ、Ｔｉについては、それぞれ、Ｓｉ：０．３〜０．５％、Ｍｎ：０．４〜０．８％、Ａｌ：０．１５〜０．３％、Ｔｉ：０．０５〜０．２％の範囲内が好ましい。
【００５２】
このようなガスシールドアーク溶接用ソリッドワイヤの成分組成の限定理由について、以下に説明する。
【００５３】
〔Ｃ：０．０３〜０．１５％〕
Ｃは、アークを安定化し溶滴を細粒化する作用があり、Ｃ含有量が０．０３％未満では、溶滴が大きくなってアークが不安定になり、スパッタ発生量が多くなる。一方、Ｃ含有量が０．１５％を超えれば、溶融金属の粘性が低くなってビード形状が不良となるばかりではなく、溶接金属を硬化させ、耐割れ性が低下する。そこで溶接用ソリッドワイヤのＣ含有量は０．０３〜０．１５％の範囲内とした。
【００５４】
〔Ｓｉ：０．２〜０．５％、好ましくは０．３〜０．５％〕
Ｓｉは、アーク溶接時における溶融金属の脱酸を促進する元素（脱酸元素）であって、ブローホールの発生の抑制に効果があり、その一方では、Ｓｉが過剰に含有されれば、スラグの発生を顕著にする元素でもある。Ｓｉ含有量が０．２％未満では、脱酸不足となって、ブローホールが発生しやすくなり、Ｓｉ含有量が０．５％を超えればスラグが著しく増加する。そこで、ブローホールの発生の抑制とスラグ量抑制との兼ね合いから、溶接用ソリッドワイヤのＳｉ含有量は、０．２〜０．５％の範囲内とした。なおこの範囲内でも、特に０．３〜０．５％の範囲内であれば、ブローホールの抑制とスラグ量抑制とを、より有効に両立させることができる。
【００５５】
〔Ｍｎ：０．３〜０．８％、好ましくは０．４〜０．８％〕
Ｍｎも脱酸元素であって、アーク溶接時に溶融金属の脱酸を促進して、ブローホールの発生を抑制する効果があるが、その一方では溶融金属の粘性を高くする元素でもある。Ｍｎ含有量が０．３％未満では脱酸不足となり、ブローホールが発生しやすくなる。一方Ｍｎ含有量が０．８％を超えれば、溶融金属の粘性が高くなり、溶接速度が大きい場合に溶接部位に適切に溶融金属が流れ込むことができず、ハンピングビードとなり、ビード形状不良が発生しやすくなる。そこで、溶接用ソリッドワイヤのＭｎ含有量は、０．３〜０．８％の範囲内とした。なおブローホールの発生を確実に抑制するためには、Ｍｎ含有量は０．４〜０．８％の範囲内が好ましい。
【００５６】
〔Ａｌ：０．１〜０．３％、好ましくは０．１５〜０．３％〕
Ａｌは強力な脱酸元素であって、アーク溶接時に溶融金属の脱酸を促進する効果が強いが、その一方ではスラグの発生を顕著にする元素でもある。溶接用ソリッドワイヤのＡｌ含有量が０．１％未満では、脱酸不足となって、ブローホールが発生しやすくなり、一方Ａｌ含有量が０．３％を超えればスラグが著しく増加する。そこで、ブローホールの発生の抑制とスラグ量抑制との兼ね合いから、溶接用ソリッドワイヤのＡｌ含有量は、０．１〜０．３％の範囲内とした。なおこの範囲内でも、特に０．１５〜０．３％の範囲内であれば、ブローホールの発生の抑制とスラグ量抑制とを、より有効に両立させることができる。
【００５７】
〔Ｔｉ：０．００１〜０．２％、好ましくは０．０５〜０．２％〕
Ｔｉの含有は、高電流域におけるアーク安定性を向上させる効果があり、またＴｉは脱酸元素でもあるため、ブローホール発生の抑制にも効果がある元素である。Ｔｉ含有量が０．００１％未満ではこれらの効果が十分に発現されない。一方Ｔｉ含有量が０．２％を超えれば、スラグ生成反応が促進されて、スラグ量が増加してしまう。そこで溶接用ソリッドワイヤにおけるＴｉ含有量は、０．００１〜０．２％の範囲内とした。なおこの範囲内でも、特に０．０５〜０．２％の範囲内であれば、スラグ量の増加を招くことなく上記の効果を充分に発現させることができる。
【００５８】
〔Ｐ：０．０２％以下〕
Ｐは、一般に鋼中に不可避的不純物として混入する元素であって、アーク溶接用ソリッドワイヤ中にも不純物として含まれるのが通常である。ここでＰは、溶接金属の高温割れを発生させる主要元素の一つであり、できる限り抑制することが望ましく、Ｐ含有量が０．０２％を越えれば、溶接金属の高温割れが顕著になる。そこで溶接用ソリッドワイヤのＰ含有量は０．０２％以下に規制することとした。なお、Ｐの含有量の下限値は、特に制限はないが、脱Ｐのコスト及び生産性の観点から、０．００１％とすることが好ましい。
【００５９】
〔Ｓ：０．０２％以下〕
Ｓも、一般に鋼中に不可避的不純物として混入する元素であって、アーク溶接用ソリッドワイヤ中にも不純物として含まれるのが通常である。ここで、Ｓは、溶接金属の耐割れ性を阻害する元素であり、できる限り抑制することが好ましく、Ｓ含有量が０．０２％を超えれば、溶接金属の耐割れ性が悪化する。そこで溶接用ソリッドワイヤのＳ含有量は０．０２％以下に規制することとした。なお、Ｓの含有量の下限値は、特に制限はないが、脱Ｓのコスト及び生産性の観点から、０．００１％とすることが好ましい。
【００６０】
〔Ｃｕ：０〜０．５％、Ｃｒ：０〜２．５％、Ｎｂ：０〜１．０％、Ｖ：０〜１．０％の１種または２種以上〕
Ｃｕは、必要に応じてワイヤ表面に施した銅めっきに由来する元素である。Ｃｒ、Ｎｂ、Ｖは、溶接金属の強度を向上させる元素である。本発明では、必要に応じて、Ｃｕ、Ｃｒ、Ｎｂ、Ｖの元素を溶接用ソリッドワイヤに含有する。Ｃｕ、Ｃｒ、Ｎｂ、Ｖは、１種類のみ含有してもよいし、２種類あるいは３種類を同時に含有してもよい。
【００６１】
Ｃｕの含有量は、０〜０．５％の範囲内とする。Ｃｕは、一般に鋼中に不純物として０．０２％程度含有されることがある元素であるが、本発明のアーク溶接用ソリッドワイヤの場合、主としてワイヤ表面に施した銅めっきに由来する。すなわち、アーク溶接用ソリッドワイヤにおいては、銅めっきはワイヤ送給性と通電性を安定化するのに極めて重要な表面処理方法であり、銅めっきを施した場合、必然的にある程度の量のＣｕが含有される。Ｃｕの含有量が０．０５％未満では、必要なワイヤ送給性と通電性が得られず、一方Ｃｕの含有量が０．５％を超えれば、溶接割れ感受性が高くなる。そこで、めっきを含めたワイヤ全体におけるＣｕ含有量は、０．０５〜０．５％の範囲内とすることが好ましい。
【００６２】
Ｃｒの含有量は、０〜２．５％の範囲内とする。Ｃｒを含有する場合、Ｃｒの含有量は０．００５％〜２．５％の範囲内とすることが好ましい。これは、Ｃｒを０．００５％以上含有することによって、溶接金属の強度向上効果が現れるが、Ｃｒの含有量が２．５％を越えれば、溶接金属の靭性が低下するからである。強度向上効果の観点からは、Ｃｒは０．３％以上含有することが好ましく、さらに０．８％以上含有することがより好ましい。
【００６３】
Ｎｂの含有量は、０〜１．０％の範囲内とする。Ｎｂを含有する場合、Ｎｂの含有量は０．００５％〜１．０％の範囲内とすることが好ましい。これは、Ｎｂを０．００５％以上含有することによって、溶接金属の強度向上効果が現れるが、Ｎｂの含有量が１．０％を越えれば、溶接金属の靭性が低下するからである。
【００６４】
Ｖの含有量は、０〜１．０％の範囲内とする。Ｖを含有する場合、Ｖの含有量は０．００５％〜１．０％の範囲内とすることが好ましい。これは、Ｖを０．００５％以上含有することによって、溶接金属の強度向上効果が現れるが、１．０％を越えれば、溶接金属の靭性が低下するからである。
【００６５】
〔不純物〕
不純物とは、原材料に含まれる成分、または、製造の過程で混入する成分であって、意図的にソリッドワイヤに含有させたものではない成分を指す。
【００６６】
さらに本発明のガスシールドアーク溶接用ソリッドワイヤにおいては、各成分元素の個別の含有量を規制するばかりでなく、Ｓｉ、Ｍｎ、Ｔｉ、Ａｌの含有量を、相互の関係のもとに、前記（１）式で定められるＸの値が１．５〜３．５％の範囲内となるように調整することが重要である。
【００６７】
すなわち、本発明者等が、ワイヤに含有される元素の個別の含有量が、前述の範囲内であってもブローホールが顕著に発生してしまう場合があることを知見した。そしてさらに詳細な実験、検討を重ねたところ、脱酸元素であるＳｉ、Ｍｎ、Ｔｉ、Ａｌの含有量によって前記（１）式によって求められるＸの値が、ブローホール発生状況に強く相関する。特にそのＸの値が１．５〜３．５％の範囲内となるように調整することによって、ブローホールの発生を確実に抑制し得ること、また逆にＸの値が１．５〜３．５％の範囲から外れれば、ブローホールの発生が顕著となることを見い出した。
【００６８】
〔実験１〕
ここで、本発明者等が行った実験１の結果の一部を図１に示す。
この実験１では、種々の鋼組成のインゴットを溶製し、熱間圧延して室温で伸線し、焼鈍後、銅めっきした後、さらに室温で伸線して、φ１．２ｍｍのソリッドワイヤを作製した。なおめっき層を含むソリッドワイヤの成分組成は、Ｃ：０．０１〜０．２％、Ｓｉ：０．０８〜０．８％、Ｍｎ：０．２〜１．５％、Ｐ：０．０２％以下、Ｓ：０．０２％以下、Ｃｕ：０．０３〜０．８％、Ａｌ：０．０５〜０．４％、Ｔｉ：０．００１〜０．３％、残部実質的にＦｅの範囲内にある。
【００６９】
各ソリッドワイヤを用い、かつ炭酸ガスをシールドガスに用いたガスシールドアーク溶接法によって、後述する実施例に記載した方法により亜鉛又は亜鉛合金めっき鋼板を重ね隅肉溶接し、溶接金属の凝固後にブローホール発生状況を調査した。ブローホール発生状況は、後述する実施例に記載した方法によって、ブローホール面積率により評価した。
なお使用した亜鉛又は亜鉛合金めっき鋼板は、母材鋼板に両面亜鉛めっきを施したものであって、その成分組成は、必須成分として、Ｃ：０．０１〜０．５％、Ｓｉ：０．０１〜２．０％、Ｍｎ：０．２〜４．０％、Ｐ：０．００１〜０．０４％：を含有するものであり、また母材鋼板の板厚は、２．３ｍｍ、亜鉛めっきの目付量は、片面あたり４５ｇ／ｍ２である。
【００７０】
縦軸をブローホール面積率とし、横軸に、各ソリッドワイヤについてのＸ＝２×〔Ｓｉ〕＋〔Ｍｎ〕＋３×〔Ｔｉ〕＋５×〔Ａｌ〕の値をとり、上記の実験１の結果をプロットしたのが図１である。
【００７１】
図１から明らかなように、Ｘの値が１．５〜３．５％の範囲内では、ブローホール面積率が１０％以下と著しく低い値に抑えられことが判明した。ここで、ブローホール面積率が１０％以下であれば、溶接金属強度の低下はほとんど認められず、またＸの値が上記の範囲内では、溶接金属上に残存するスラグの面積率が１０％以下と低いため、電着塗装を阻害せず、実質的に塗装欠陥が生じないことが確認されている。一方、図１に示しているように、Ｘの値が１．５％よりも小さくなれば、ブローホール面積率が４０％以上に急激に大きくなり、また３．５％よりも大きくなった場合も、ブローホール面積率が３５％以上に急激に大きくなることが判明した。したがってこのような実験結果から、Ｘの値についての１．５〜３．５％の範囲は、ブローホール発生に関して十分な臨界値的意義を有していることが明らかである。
【００７２】
なおＸの値を規定する（１）式における各元素含有量についての係数は、溶接用ソリッドワイヤの各成分量とブローホール発生面積率との関係を、多数の実験に基づいて統計的に処理した結果に基づくものであるが、各種酸化物の標準生成自由エネルギを表すエリンガム図を参照すれば、（１）式における各元素含有量についての係数の大小は酸化反応の生じやすさの順位に対応していることが分かる。
【００７３】
さらに本発明者等は、ソリッドワイヤにおけるスラグ発生状況と、溶接金属に含まれるＡｌの量との関係についても調べたので、その結果を、下記の実験２として示す。
【００７４】
〔実験２〕
この実験２では、質量％で、Ｃ：０．０５％、Ｓｉ：０．８％、Ｍｎ：１．５８％、Ｐ：０．００５％、Ｓ：０．０２％、Ｔｉ：０．１６％、を含有し、かつ種々の量のＡｌを含有するφ０．９ｍｍのソリッドワイヤを用い、シールドガスとしてＡｒ＋２０％ＣＯ２ガスを用いて、板厚２．３ｍｍの亜鉛めっき鋼板（亜鉛めっき目付量は４５ｇ／ｍ２）について、ビードオンプレート溶接を１５０ｍｍの長さについて実施した。そして、後述の実施例１に記載したスラグ面積率測定方法と同じ方法によって、下記（３）式にしたがってスラグ面積率を算出した。図２に示すように、ソリッドワイヤ中のＡｌ含有量とスラグ面積率との関係をグラフ上にプロットした。
【００７５】
図２から明らかなように、ソリッドワイヤ中のＡｌ含有量が０．１〜０．３％の範囲内では、スラグ面積率が１０％以下と著しく低い値に抑えられことが判明した。ここで、スラグ面積率が１０％以下であれば、ソリッドワイヤを用いた溶接金属表面に電着塗装を施した場合に塗装欠陥が実質的に生じない。一方、図２に示しているように、Ａｌ含有量が０．１％よりも少なくなれば、スラグ面積率が２０％以上に急激に大きくなり、またＡｌ含有量が０．３％よりも大きくなった場合も、スラグ面積率が２０％以上に大きくなることが判明した。したがってこのような実験結果から、ソリッドワイヤについてのＡｌ含有量が０．１〜０．３％の範囲は、スラグ面積率、すなわちスラグ発生状況に関して十分な臨界値的意義を有していることが明らかである。
【００７６】
ソリッドワイヤ中のＡｌ含有量が０．１質量％前後の溶接ビード上のスラグに着目すると、Ａｌ含有量が０．０５質量％のソリッドワイヤを用いたときの溶接ビード上のスラグは、図５のように、一つ一つのスラグが大きく、スラグ面積率が大きい。Ａｌ含有量が０．１５質量％のワイヤを用いたときのビード上のスラグは、図６のように、一つ一つのスラグが微細となり、スラグ面積率が小さくなっている。このように、ソリッドワイヤ中のＡｌ含有量を増加すると、スラグ面積率が著しく低減する詳細な機構は、今のところ不明であるが、以上の結果から、Ａｌ含有量が一定以上含有する場合には、Ａｌがスラグを微細化する効果を有することが影響しているものと、発明者らは推察している。
【００７７】
なお、図５及び図６において、１は鋼板、２は溶接ビード、３は従来の溶接ワイヤでガスシールドアーク溶接を行った際に、溶接ビード表面に生成された大粒なスラグ、４本発明のソリッドワイヤでガスシールドアーク溶接を行った際に、溶接ビード表面に生成された微細なスラグを示している。
【００７８】
ここで、本発明のガスシールドアーク溶接用ソリッドワイヤの態様（第１の態様）として、好ましくは、めっきを含めたワイヤ全質量に対する質量％で、Ｃ：０．０３〜０．１５％、Ｓｉ：０．３〜０．５％、Ｍｎ：０．４〜０．８％、Ｐ：０．０２％以下、Ｓ：０．０２％以下、Ａｌ：０．１５〜０．３％、Ｔｉ：０．０５〜０．２％、Ｃｕ：０〜０．５％、Ｃｒ：０〜２．５％、Ｎｂ：０〜１．０％、Ｖ：０〜１．０％を含有し、残部がＦｅおよび不純物からなり、前記（１）式で定義されるＸの値が、質量％で１．５〜３．５％の範囲内にあるものである。
【００７９】
また本発明のガスシールドアーク溶接用ソリッドワイヤの別の態様（第２の態様）として好ましくは、めっきを含めたワイヤ全質量に対する質量％で、上記の各元素、すなわちＣ：０．０３〜０．１５％、Ｓｉ：０．３〜０．５％、Ｍｎ：０．４〜０．８％、Ｐ：０．０２％以下、Ｓ：０．０２％以下、Ａｌ：０．１５〜０．３％、Ｔｉ：０．０５〜０．２％のほか、さらに、Ｃｕ：０．０５〜０．５％、Ｃｒ：０．００５〜２．５％、Ｎｂ：０．００５〜１．０％、Ｖ：０．００５〜１．０％のうちの１種または２種以上を含有し、残部がＦｅおよび不純物からなり、前記と同様に（１）式で定義されるＸが、質量％で１．５〜３．５％の範囲内にあるものである。
【００８０】
〔ソリッドワイヤの製造方法〕
本発明のソリッドワイヤの素材（鋼母材）は、適切な範囲に成分調整されたインゴットを製造した後、鍛造や圧延などにより、線材を製造し、次いで、必要に応じて伸線を行うことにより製造することができる。上記工程途中あるいは工程の最後に焼鈍してもよい。インゴットはバッチタイプでもよいし、連続鋳造法によってもよい。そして、必要に応じて、製造されたソリッドワイヤの素材にＣｕめっきを行うことによって、本発明のソリッドワイヤを製造することができる。
【００８１】
なお、本発明のソリッドワイヤを用いて溶接する対象となる鋼板の種類、成分組成は特に限定されないが、亜鉛又は亜鉛合金めっき鋼板のガスシールドアーク溶接に適用した場合に、とりわけ大きな効果を得ることができる。すなわち、既に述べたように亜鉛又は亜鉛合金めっき鋼板ではブローホールが生じやすく、したがって本発明の溶接用ソリッドワイヤを亜鉛又は亜鉛合金めっき鋼板のガスシールドアーク溶接に適用した場合には、従来の一般的な溶接用ソリッドワイヤを用いた場合と比較して、格段にブローホールの発生をすくなくすることができるからである。
【００８２】
以上のようなガスシールドアーク溶接用ソリッドワイヤについての本発明の作用・効果を検証した実施例を、以下の実施例１に示す。
【００８３】
〔実施例１〕
溶接用ソリッドワイヤの製造方法は次の通りである。すなわち、真空溶解法によりインゴットを作製し、鍛造、圧延、伸線して、焼鈍して、ワイヤ素線とし、さらにそのワイヤ素線に銅めっきを施した後、冷間での伸線を行い、φ１．２ｍｍのソリッドワイヤを製造した。製造したソリッドワイヤの化学成分（めっき層を含むワイヤ全体での成分）を、表１のワイヤＮｏ．１〜２８に示す。なお、特許請求の範囲に含まれない含有量の化学成分については、表１において下線を付した。
表１のワイヤＮｏ．１〜２８に示す化学成分を有する各ワイヤを用いて、表３の鋼板Ｎｏ．１、Ｎｏ．２に示す化学成分を有する板厚２．３ｍｍの鋼板（亜鉛めっきを施していない裸鋼板）、及び同じ成分組成の鋼板Ｎｏ．１〜１２に溶融亜鉛めっきを施した亜鉛めっき鋼板のそれぞれについて、ガスシールドアーク溶接によって重ね隅肉溶接を行った。溶接施工条件を表４に示す。なおワイヤＮｏ．に対する鋼板Ｎｏ．の組み合わせを、表１の右側に示す。
ここで、互いに溶接するべき二つの母材鋼板としては、同じ鋼板を用いた。また亜鉛めっき鋼板の場合は、両面に溶融亜鉛めっきを、片面あたりめっき目付量４５ｇ／ｍ２で施したものを用いた。
【００８４】
以上のように各溶接用ソリッドワイヤを用いての裸鋼板及び亜鉛めっき鋼板に対するアーク溶接実験において、凝固後の溶接金属表面のスラグ発生状況、溶接中のスパッタ発生状況、溶接金属のビード外観、及び凝固後の溶接金属中のブローホール発生状況を、それぞれ次のようにして調べ、評価した。その結果を表２に示す。なお各調査方法、評価基準は次の通りである。また、各評価項目のうち、ブローホール発生状況以外は、裸鋼板と亜鉛めっき鋼板とでほぼ同等の評価結果が得られたので、ブローホール発生状況以外の評価項目については、亜鉛めっき鋼板についての評価結果のみを表２に記載した。
【００８５】
〔スラグ発生状況調査〕
スラグ発生状況は、スラグ面積率により評価した。すなわち、溶接ビード１５０ｍｍのうち終始端５０ｍｍの部分を除いた中央の５０ｍｍの長さの部分のビードについて、ビード表面の写真撮影行なって画像を採取し、当該画像におけるスラグ部位をマーキングし、マーキングした部位の面積の総和を求め、全画像面積とから次の（３）式により、スラグ面積率を計算した。
スラグ面積率＝スラグ部位面積の総和÷全画像面積×１００（％）・・・（３）
スラグ発生状況の評価にあたっては、スラグ面積率の基準値を１０％とし、１０％以下を○（合格）と判定し、１０％を超えたものを×（不合格）と判定した。その理由は、スラグ面積率が１０％以下では、スラグ部を含めて溶接後の電着塗装性が良好であるからである。
【００８６】
〔スパッタ発生状況評価〕
溶接中のスパッタ発生状況を目視で観察し、通常の溶接作業に支障がないレベルのものを○（合格）と評価し、それ以外を×（不合格）と評価した。なお「通常の溶接作業に支障がないレベル」とは、溶接後、鋼板表面に後処理（グラインダー研削等）が必要なほど大粒なスパッタが付着していない状況をいう。後処理が必要なスパッタの粒径は１ｍｍ以上を目安としている。
【００８７】
〔ビード外観評価〕
ビード外観を目視にて行い、製品上問題のないものを○（合格）と評価し、ハンピングビード等のようにビードが乱れているなど、製品上の問題を有するものを×（不合格）と評価した。なお「ビードが乱れている」とは、ビードが蛇行している、ビード幅が均一でない、ビード表面にピット（穴のようなもの）がある等の状況があるものをいう。
【００８８】
〔ブローホール発生状況評価〕
ブローホール発生状況は、凝固後の溶接金属内部をＸ線透過像で観察した際のブローホール面積率により評価した。
具体的には、凝固後の溶接金属部をＸ線透過撮影し、ブルーホールの合計面積を溶接金属部全面積で除した値をブローホール面積率と定義し、ブローホール面積率が１０％以下のものを○（合格）と評価し、１０％超のものを×（不合格）と評価した。これは、ブローホール面積率が１０％を超えれば、溶接金属の引張強度が基準値を満足できない場合が多くなるためである。
【００８９】
【表１】
0005652574.tif 000002
【００９０】
【表２】
0005652574.tif 000003
【００９１】
【表３】
0005652574.tif 000004
【００９２】
【表４】
0005652574.tif 000005
【００９３】
〔評価結果〕
Ｎｏ．１〜Ｎｏ．１３の本発明例は、いずれも溶接用ソリッドワイヤの各成分の含有量が、本発明で規定する範囲内となっているのみならず、前記の（１）式で規定されるＸの値が本発明の溶接用ソリッドワイヤについて規定する１．５〜３．５の範囲内となっている。これらの本発明例では、裸鋼板、亜鉛めっき鋼板のいずれを溶接した場合も、ブローホール面積率が確実に１０％を下回り、ブローホールの発生が十分に抑制されていることが確認された。また本発明例のＮｏ．１〜Ｎｏ．１３では、スラグ面積率が１０％を大幅に下回り、スラグ発生も確実に抑制されていることが明らかとなり、さらにスパッタ発生も少なく、またビード外観も良好であることが確認された。
【００９４】
一方、Ｎｏ．１４〜Ｎｏ．２８は、溶接用ソリッドワイヤの各成分のうちのいずれかの成分の含有量が、本発明で規定する範囲から外れているか、または前記の（１）式で規定されるＸの値が１．５〜３．５の範囲から外れた比較例である。これらの比較例では、特に亜鉛めっき鋼板の場合にブローホールの発生が顕著となり、また表２の備考欄に示すように、スラグ発生状況、スパッタ発生状況、ビード外観のいずれか１以上の項目が不合格となり、良好なビードが得られなかった。以下、各比較例についてさらに詳細に説明する。
【００９５】
比較例のＮｏ．１４、Ｎｏ．１５は、溶接用ソリッドワイヤの成分についての個別の含有量は本発明の範囲内であるが、（１）式で規定されるＸの値が１．５％より低いため、裸鋼板、亜鉛めっき鋼板のいずれの場合も、ブローホールが顕著に発生し、またスパッタ発生状況も悪く、ビード外観も不良であった。
【００９６】
比較例のＮｏ．１６、Ｎｏ.１７は、溶接用ソリッドワイヤの成分についての個別の含有量は本発明の範囲内であるが、（１）式で規定されるＸの値が３．５％より高いため、溶接金属の溶融時の粘性が過度に高くなり、裸鋼板、亜鉛めっき鋼板のいずれの場合も、ブローホールが顕著に発生し、またスパッタ発生状況も悪く、ビード外観も不良であった。
【００９７】
比較例のＮｏ．１８は、溶接用ソリッドワイヤの成分についてのＣ含有量が少なすぎ、また（１）式で規定されるＸの値が１．５％より低い例である。この例では、ＣＯ２発生源となるＣ量が少なく、かつＸの値が本発明下限値の１．５％に近いため、裸鋼板の場合はブローホールの発生を抑えることができたが、亜鉛めっき鋼板の場合は、めっき層の亜鉛のため、ブローホールが顕著に発生した。なおこの例でも、スパッタが多発し、ビード外観も乱れて不良であった。
【００９８】
比較例のＮｏ．１９は、溶接用ソリッドワイヤのＣ含有量が多すぎ、また（１）式で規定されるＸの値が４．０％より高い例であり、この例では、裸鋼板の場合はブローホールを抑えることができたが、亜鉛めっき鋼板の場合はブローホールが顕著に生じた。またこの例でも、スパッタが多発して発生状況が悪く、ビード外観も乱れて不良であった。
【００９９】
比較例のＮｏ．２０は、溶接用ソリッドワイヤのＳｉ含有量が少なすぎ、また（１）式で規定されるＸの値が１．５％より低い例であり、この例では、スラグが多量に発生し、また裸鋼板、亜鉛めっき鋼板のいずれの場合も、ブローホールが顕著に発生した。
【０１００】
比較例のＮｏ．２１は、溶接用ソリッドワイヤのＳｉ含有量が多すぎ、また（１）式で規定されるＸの値が３．５％より高い例であり、この例では、スラグが多量に発生し、また裸鋼板、亜鉛めっき鋼板のいずれの場合も、ブローホールが顕著に発生した。
【０１０１】
比較例のＮｏ．２２は、溶接用ソリッドワイヤのＭｎ含有量が少なすぎ、また（１）式で規定されるＸの値が１．５％より低い例であり、この例では、裸鋼板、亜鉛めっき鋼板のいずれの場合も、ブローホールが顕著に発生した。
【０１０２】
比較例のＮｏ．２３は、溶接用ソリッドワイヤのＭｎ含有量が多すぎ、また（１）式で規定されるＸの値が３．５％より高い例であり、この例では、裸鋼板の場合はブローホールの発生を抑えることができたが、亜鉛めっき鋼板の場合はブローホールが顕著に発生し、またスパッタが多発し、更にハンピングビードが生じてビード外観が不良となった。
【０１０３】
比較例のＮｏ．２４は、溶接用ソリッドワイヤのＣｕ量が多すぎ、また（１）式で規定されるＸの値が３．５％より高い例であり、この例では、裸鋼板、亜鉛めっき鋼板のいずれの場合も、ブローホールが顕著に発生し、またビードに溶接金属割れが生じてしまった。
【０１０４】
比較例のＮｏ．２５は、溶接用ソリッドワイヤのＡｌ量が少なすぎ、また（１）式で規定されるＸの値が１．５％より低い例であり、この例では、裸鋼板の場合はブローホールの発生を抑えることができたが、亜鉛めっき鋼板の場合はブローホールが顕著に発生し、またスラグが多量に生じてしまった。
【０１０５】
比較例のＮｏ．２６は、溶接用ソリッドワイヤのＡｌ量が多すぎ、また（１）式で規定されるＸの値が３．５％より高い例であり、この例でも、裸鋼板の場合はブローホールの発生を抑えることができたが、亜鉛めっき鋼板の場合はブローホールが顕著に発生し、またスラグが多量に生じてしまった。
【０１０６】
比較例のＮｏ．２７は、溶接用ソリッドワイヤのＴｉ量が多すぎ、また（１）式で規定されるＸの値が３．５％より高い例であり、この例では、裸鋼板、亜鉛めっき鋼板のいずれの場合も、ブローホールが発生し、特に亜鉛めっき鋼板でブローホール発生が顕著となり、さらにスパッタが多発するとともに、ビードが不連続となってしまった。
【０１０７】
比較例のＮｏ．２８は、（１）式で規定されるＸの値が３．５％より高い例であり、この例では、亜鉛めっき鋼板でブローホールが発生した。
【０１０８】
〔溶接金属〕
次に溶接金属に関する発明、すなわち前記第３の態様、第４の態様について詳細に説明する。
【０１０９】
溶接金属についての発明の基本的な態様（第３の態様）は、溶接金属全質量に対する質量％で、Ｃ：０．０３〜０．１５％、Ｓｉ：０．１〜０．５％、Ｍｎ：０．３〜１．２％、Ｐ：０．０２％以下、Ｓ：０．０２％以下、Ａｌ：０．０５〜０．３％、Ｔｉ：０．００１〜０．２％を含有し、残部がＦｅおよび不純物からなり、下記の（２）式で定義されるＸが、質量％で１．０〜４．０％の範囲内にあるものである。
Ｘ＝２×〔Ｓｉ〕＋〔Ｍｎ〕＋３×〔Ｔｉ〕＋５×〔Ａｌ〕・・・（２）
なおここで（２）式における〔Ｓｉ〕、〔Ｍｎ〕、〔Ｔｉ〕、〔Ａｌ〕は、それぞれの元素の含有量（質量％）を表す。
【０１１０】
また溶接継手についての発明の別の態様（第４の態様）では、前記継手部の溶接金属が、前記各成分に加えて、さらに、質量％で、Ｃｕ：０〜０．３％、Ｃｒ：０〜１．５％、Ｎｂ：０〜０．７％、Ｖ：０〜０．７％のうちの１種または２種以上を含有する。
【０１１１】
なおここで、上記のいずれの態様においても、各成分元素のうち、Ｓｉ、Ｍｎ、Ａｌ、Ｔｉについては、それぞれ、Ｓｉ：０．３〜０．５％、Ｍｎ：０．４〜１．０％、Ａｌ：０．１〜０．２％、Ｔｉ：０．０５〜０．２％の範囲内が好ましい。
【０１１２】
上述のような溶接金属の成分組成限定理由について、以下に説明する。
【０１１３】
〔Ｃ：０．０３〜０．１５％〕
Ｃは、アークを安定化し溶滴を細粒化する作用があり、Ｃ含有量が０．０３％未満では、溶滴が大きくなってアークが不安定になり、スパッタ発生量が多くなる。一方、Ｃ含有量が０．１５％を超えれば、溶融金属の粘性が低くなりすぎてビード形状が不良となるばかりではなく、溶接金属を硬化させ、耐割れ性が低下する。そこで溶接金属のＣ含有量は、０．０３〜０．１５％の範囲内とした。
【０１１４】
〔Ｓｉ：０．１〜０．５％、好ましくは０．３〜０．５％〕
Ｓｉは、アーク溶接時における溶融金属の脱酸を促進する元素（脱酸元素）であって、ブローホールの発生の抑制に効果があり、その一方では、Ｓｉが過剰に含有されれば、スラグの発生を顕著にする元素でもある。Ｓｉ含有量が０．１％未満では、脱酸不足となって、ブローホールが発生しやすくなり、Ｓｉ含有量が０．５％を超えればスラグ量が著しく増加する。そこで、ブローホールの発生の抑制とスラグ量抑制との兼ね合いから、溶接金属のＳｉ含有量は、０．１〜０．５％の範囲内とした。なおこの範囲内でも、特に０．３〜０．５％の範囲内であれば、ブローホールの低減とスラグ量抑制とを、より有効に両立させることができる。
【０１１５】
〔Ｍｎ：０．３〜１．２％、好ましくは０．４〜１．０％〕
Ｍｎも脱酸元素であって、アーク溶接時に溶融金属の脱酸を促進して、ブローホールの発生を抑制する効果があるが、その一方では溶融金属の粘性を高くする元素でもある。Ｍｎ含有量が０．３％未満では脱酸不足となり、ブローホールが発生しやすくなる。一方Ｍｎ含有量が１．０％を超えれば、溶融金属の粘性が高くなり、溶接速度が大きい場合に溶接部位に適切に溶融金属が流れ込むことができず、ハンピングビードとなり、ビード形状不良が発生しやすくなる。そこで溶接金属のＭｎ含有量は、０．３〜１．２％の範囲内とした。なおブローホール量を確実に低減するためには、Ｍｎ含有量は０．４〜１．０％の範囲内が好ましい。
【０１１６】
〔Ａｌ：０．０５〜０．３％、好ましくは０．１〜０．２％〕
Ａｌは強力な脱酸元素であって、アーク溶接時に溶融金属の脱酸を促進する効果が強いが、その一方ではスラグの発生を顕著にする元素でもある。Ａｌ含有量が０．０５％未満では、脱酸不足となって、ブローホールが発生しやすくなり、Ａｌ含有量が０．３％を超えればスラグが著しく増加する。そこで、ブローホールの低減とスラグ量抑制との兼ね合いから、溶接金属のＡｌ含有量は、０．０５〜０．３％の範囲内とした。なおこの範囲内でも、特に０．１〜０．２％の範囲内であれば、ブローホールの低減とスラグ量抑制とを、より有効に両立させることができる。
【０１１７】
〔Ｔｉ：０．００１〜０．２％、好ましくは０．０５〜０．２％〕
Ｔｉは脱酸元素であるため、ブローホール発生の抑制に効果がある元素である。Ｔｉ含有量が０．００１％未満ではその効果が十分に発現されない。一方Ｔｉ含有量が０．２％を超えれば、スラグ生成反応が促進されて、スラグ量が増加してしまう。そこで溶接金属のＴｉ含有量は、０．００１〜０．２％の範囲内とした。なおこの範囲内でも、特に０．０５〜０．２％の範囲内であれば、スラグ量の増加を招くことなく上記の効果を充分に発現させることができる。
【０１１８】
〔Ｐ：０．０２％以下〕
Ｐは、一般に鋼中に不純物として混入する元素であって、またアーク溶接用ソリッドワイヤワイヤ中にも不純物として含まれるのが通常であるため、溶接金属中にもに含まれる。ここでＰは、溶接金属の高温割れを発生させる主要元素の一つであるから、できる限り抑制することが望ましい。Ｐ含有量が０．０２％を越えれば、溶接金属の高温割れが顕著になるから、溶接金属のＰ含有量は０．０２％以下に規制することとした。なお、Ｐの含有量の下限値は、特に制限はないが、脱Ｐのコスト及び生産性の観点から、０．００１％とすることが好ましい。
【０１１９】
〔Ｓ：０．０２％以下〕
Ｓも、一般に鋼中に不純物として混入する元素であって、またアーク溶接用ソリッドワイヤワイヤ中にも不純物として含まれるのが通常であるため、溶接金属中にも含まれる。ここで、Ｓは、溶接金属の耐割れ性を阻害する元素であり、できる限り抑制することが好ましい。Ｓ含有量が０．０２％を超えれば、溶接金属の耐割れ性が悪化するから、溶接金属のＳ含有量は０．０２％以下に規制することとした。なお、Ｓの含有量の下限値は、特に制限はないが、脱Ｓのコスト及び生産性の観点から、０．００１％とすることが好ましい。
【０１２０】
〔Ｃｕ：０〜０．３％、Ｃｒ：０．００３〜１．５％、Ｎｂ：０．００３〜０．７％、Ｖ：０．００３〜０．７％の１種または２種以上〕
Ｃｕは、一般に鋼中に不純物として含有することがある元素である。Ｃｒ、Ｎｂ、Ｖは、溶接金属の強度を向上させる元素である。本発明では、必要に応じて、Ｃｕ、Ｃｒ、Ｎｂ、Ｖの元素を溶接金属に含有する。Ｃｕ、Ｃｒ、Ｎｂ、Ｖは、１種類のみ含有してもよいし、２種類あるいは３種類を同時に含有してもよい。
【０１２１】
Ｃｕの含有量は、０〜０．３％の範囲内とすることが好ましい。Ｃｕは、一般に鋼中に不純物として０．０２％程度含有されることがある元素であるが、溶接金属のＣｕの含有量が０．３％を超えれば、溶接割れ感受性が高くなるから、溶接金属におけるＣｕ含有量を、０〜０．３％に制限することとした。
【０１２２】
Ｃｒの含有量は、０〜１．５％の範囲内とすることが好ましい。Ｃｒを含有する場合、Ｃｒの含有量は０．００３％〜１．５％の範囲内とすることがより好ましい。これは、Ｃｒを０．００３％以上含有することによって、溶接金属の強度向上効果が現れるが、Ｃｒの含有量が１．５％を越えれば、溶接金属の靭性が低下するからである。強度向上効果の観点からは、Ｃｒは０．３％以上含有することが好ましく、さらに０．８％以上含有することがより好ましい。
【０１２３】
Ｎｂの含有量は、０〜０．７％の範囲内とすることが好ましい。Ｎｂを含有する場合、溶接金属におけるＮｂの含有量は０．００３％〜０．７％の範囲内とすることがより好ましい。これは、Ｎｂを０．００３％以上含有することによって、溶接金属の強度向上効果が現れるが、Ｎｂの含有量が０．７％を越えれば、溶接金属の靭性が低下するからである。
【０１２４】
Ｖの含有量は、０〜０．７％の範囲内とすることが好ましい。Ｖを含有する場合、Ｖの含有量は０．００３％〜０．７％の範囲内とすることがより好ましい。これは、Ｖを０．００３％以上含有することによって、溶接金属の強度向上効果が現れるが、０．７％を越えれば、溶接金属の靭性が低下するからである。
【０１２５】
〔不純物〕
不純物とは、原材料に含まれる成分、または、製造の過程で混入する成分であって、意図的に溶接金属に含有させたものではない成分を指す。
【０１２６】
さらに溶接金属についての発明においては、溶接金属の各成分元素の個別の含有量を規制するばかりでなく、Ｓｉ、Ｍｎ、Ｔｉ、Ａｌの含有量を、相互の関係のもとに、前記（２）式で定められるＸの値が１．０〜４．０％の範囲内となるように調整することが重要である。
【０１２７】
すなわち、本発明者等が、溶接金属に含まれる元素の個別の含有量が、前述の範囲内であっても、凝固後の溶接金属中にブローホールが多量に存在してしまう場合があることを知見した。そしてさらに詳細な実験、検討を重ねたところ、下記の実験３に示すように、脱酸元素であるＳｉ、Ｍｎ、Ｔｉ、Ａｌの含有量に応じて前記（２）式によって求められるＸの値が、ブローホールの量に強く相関する。特に溶接金属におけるＸの値が１．０〜４．０％の範囲内となるように各元素の量を調整することによって、ブローホールを確実に低減し得ること、また逆にＸの値が１．０〜４．０％の範囲から外れれば、ブローホールが著しく多くなってしまうことを見い出した。
【０１２８】
〔実験３〕
本発明者等が溶接金属の発明に関して行った実験３の結果の一部を、溶接用ソリッドワイヤについての実験１の結果（図１）に倣って、図３に示す。
この実験３では、図１に結果を示した実験１の場合と同様な溶接用ソリッドワイヤ用い、かつ炭酸ガスをシールドガスに用いたガスシールドアーク溶接法によって、後述する実施例２に記載した方法により亜鉛めっき鋼板を重ね隅肉溶接し、溶接金属の凝固後にブローホール発生状況を調査した。ブローホール発生状況は、上述した実施例１に記載した方法によって、ブローホール面積率により評価した。
なお使用した亜鉛めっき鋼板は、実験１の場合と同様である。
【０１２９】
縦軸をブローホール面積率とし、横軸に、各溶接金属についてのＸ＝２×〔Ｓｉ〕＋〔Ｍｎ〕＋３×〔Ｔｉ〕＋５×〔Ａｌ〕の値をとり、上記の実験３の結果をプロットしたのが図３である。
【０１３０】
図３から明らかなように、Ｘの値が１．０〜４．０％の範囲内では、ブローホール面積率が１０％以下と著しく低い値に抑えられことが判明した。ここで、ブローホール面積率が１０％以下であれば、継手強度の低下はほとんど認められず、また溶接金属表面に電着塗装を施した場合に塗装欠陥が実質的に生じない。一方、図３に示しているように、Ｘの値が１．０％よりも小さくなれば、ブローホール面積率が４０％以上に急激に大きくなり、またＸの値が４．０％よりも大きくなった場合も、ブローホール面積率が２０％以上に急激に大きくなることが判明した。したがってこのような実験結果から、溶接金属についてのＸの値の１．０〜４．０％の範囲は、溶接金属中に残るブローホールの量に関して十分な臨界値的意義を有していることが明らかである。
【０１３１】
さらに本発明者等は、溶接金属におけるスラグ発生状況と、溶接金属に含まれるＡｌの量との関係についても調べたので、その結果を、下記の実験４として示す。
【０１３２】
〔実験４〕
この実験４では、質量％で、Ｃ：０．０５％、Ｓｉ：０．８％、Ｍｎ：１．５８％、Ｐ：０．００５％、Ｓ：０．０２％、Ｔｉ：０．１６％、を含有し、かつ種々の量のＡｌを含有するφ０．９ｍｍのソリッドワイヤを用い、シールドガスとしてＡｒ＋２０％ＣＯ２ガスを用いて、板厚２．３ｍｍの亜鉛めっき鋼板（亜鉛めっき目付量は４５ｇ／ｍ２）について、ビードオンプレート溶接を１５０ｍｍの長さについて実施した。そして、前述の実施例１に記載したスラグ面積率測定方法と同じ方法によって、前記（３）式にしたがってスラグ面積率を算出した。そして溶融金属中のＡｌ含有量を調べ、図４に示すように、溶融金属中のＡｌ含有量とスラグ面積率との関係をグラフ上にプロットした。
【０１３３】
図４から明らかなように、溶接金属中のＡｌ含有量が０．０５〜０．３％の範囲内では、スラグ面積率が１０％以下と著しく低い値に抑えられことが判明した。ここで、スラグ面積率が１０％以下であれば、溶接金属表面に電着塗装を施した場合に塗装欠陥が実質的に生じない。一方、図４に示しているように、Ａｌ含有量が０．３％よりも少なくなれば、スラグ面積率が２０％以上に急激に大きくなり、またＡｌ含有量が０．３％よりも大きくなった場合も、スラグ面積率が２０％以上に大きくなることが判明した。したがってこのような実験結果から、溶接金属についてのＡｌ含有量が０．０５〜０．３％の範囲は、スラグ面積率、すなわちスラグ発生状況に関して十分な臨界値的意義を有していることが明らかである。
【０１３４】
そして、この実験結果では、溶接金属中のＡｌ含有量を０．０５〜０．３％の範囲内とすると、一つ一つのスラグが微細となり、スラグ面積率が小さくなり（図６参照）、溶接金属中のＡｌ含有量をこの範囲外とすると、一つ一つのスラグが大きく、スラグ面積率が大きくなることが示されているがわかる（図５参照）。
【０１３５】
ここで、溶接金属についての発明の態様（第３の態様）として、好ましくは、溶接金属全質量に対する質量％で、Ｃ：０．０３〜０．１５％、Ｓｉ：０．３〜０．５％、Ｍｎ：０．４〜１．０％、Ｐ：０．０２％以下、Ｓ：０．０２％以下、Ａｌ：０．１〜０．２％、Ｔｉ：０．０５〜０．２％を含有し、残部がＦｅおよび不純物からなり、前記（２）式で定義されるＸが、質量％で１．０〜４．０％の範囲内にあるものである。
【０１３６】
また溶接継手についての発明の別の態様（第４の態様）として好ましくは、前記継手部の溶接金属が、前記各成分に加えて、すなわち、Ｃ：０．０３〜０．１５％、Ｓｉ：０．３〜０．５％、Ｍｎ：０．４〜１．０％、Ｐ：０．０２％以下、Ｓ：０．０２％以下、Ａｌ：０．１〜０．２％、Ｔｉ：０．０５〜０．２％に加えて、さらに、質量％で、Ｃｕ：０〜０．３％、Ｃｒ：０〜１．５％、Ｎｂ：０〜０．７％、Ｖ：０〜０．７％のうちの１種または２種以上を含有するものである。
【０１３７】
更に溶接継手についての発明の別の態様（第４の態様）としてより好ましくは、前記継手部の溶接金属が、前記各成分に加えて、すなわち、Ｃ：０．０３〜０．１５％、Ｓｉ：０．３〜０．５％、Ｍｎ：０．４〜１．０％、Ｐ：０．０２％以下、Ｓ：０．０２％以下、Ａｌ：０．１〜０．２％、Ｔｉ：０．０５〜０．２％に加えて、さらに、質量％で、Ｃｕ：０〜０．３％、Ｃｒ：０．００３〜１．５％、Ｎｂ：０．００３〜０．７％、Ｖ：０．００３〜０．７％のうちの１種または２種以上を含有するものである。
【０１３８】
なお、上述のような溶接金属を得るためにガスシールドアーク溶接を行う際の溶接用ソリッドワイヤとしては、前に述べた第１もしくは第２の態様のワイヤを用いることが望ましいが、必ずしも第１もしくは第２の態様のワイヤに限定されるものではない。すなわち、溶接継手における溶接金属の成分は、溶接用ソリッドワイヤの成分のみならず、母材の成分の影響も大きく受けるから、母材の成分組成によっては、第１もしくは第２の態様のワイヤ以外のワイヤを用いても、第３もしくは第４の態様で規定する成分組成条件、Ｘの値の条件（Ｘ＝１．０〜４．０）を満たす溶融金属を有する溶接継手を得ることが不可能ではないからである。したがって溶接継手は、溶接後の溶接金属の成分が、第３もしくは第４の態様で規定する条件を満たしていればよいのであって、溶接用ソリッドワイヤの成分によって制約されるものではなく、母材の成分に応じて種々のワイヤを用いて得ることができる。
【０１３９】
以上のような溶接継手についての発明の作用・効果を検証した実施例を、以下に実施例２として示す。
【０１４０】
〔実施例２〕
溶接用ソリッドワイヤとして、前述の実施例１で用いたと同じワイヤ、すなわち表１に示した成分組成のワイヤ（ワイヤＮｏ．１〜Ｎｏ．２７）を用い、表３の鋼板Ｎｏ．１〜１２に示す化学成分（但し表３に示した鋼板の成分は、亜鉛めっき前の母鋼板の成分を示す）を有する板厚２．３ｍｍの亜鉛めっき鋼板について、ガスシールドアーク溶接によって重ね隅肉溶接を行った。溶接施工条件は、実施例１と同様に表４に示した通りである。なお溶接に使用した亜鉛めっき鋼板は、両面に溶融亜鉛めっきを、片面あたりめっき目付量４５ｇ／ｍ２で施したものである。
【０１４１】
以上のような亜鉛めっき鋼板に対するアーク溶接実験によって得られた溶接継手における溶接金属の成分組成を分析した結果を表５に示し、またスラグ発生状況、溶接中のスパッタ発生状況、溶接継手のビード外観、及び凝固後の溶接金属中のブローホール発生状況を調べ、評価した。その結果を表６に示す。なお各調査方法、評価基準は、実施例１に関して説明したものと同じである。
【０１４２】
【表５】
0005652574.tif 000006
【０１４３】
【表６】
0005652574.tif 000007
【０１４４】
〔評価結果〕
Ｎｏ．３１〜Ｎｏ．４１の本発明例は、いずれも溶接継手の溶接金属における各成分の含有量が、本発明の溶接継手について規定する範囲内となっているのみならず、前記の（２）式で規定されるＸの値が本発明の溶接継手について規定する１．０〜４．０の範囲内となっており、これらの本発明例では、ブローホール面積率が確実に１０％を下回り、ブローホールが十分に低減されていることが確認された。また本発明例のＮｏ．３１〜Ｎｏ．４１では、スラグ面積率が１０％を下回り、スラグ発生も確実に抑制されていることが明らかとなり、そのほかスパッタ発生も少なく、またビード外観も良好であることが確認された。
【０１４５】
一方、Ｎｏ．４２〜Ｎｏ．５２は、溶接継手の溶接金属における各成分のうちのいずれかの成分の含有量が、本発明で規定する範囲から外れているか、または前記の（２）式で規定されるＸの値が１．０〜４．０の範囲から外れた比較例である。これらの比較例では、ブローホールの発生が顕著となり、またスラグ発生状況、スパッタ発生状況、ビード外観のいずれか１以上の項目が不合格となり、各種溶接欠陥のない高品質のビードが得られなかった。以下、各比較例についてさらに詳細に説明する。
【０１４６】
比較例のＮｏ．４２は、溶接継手の溶接金属の成分についての個別の含有量は本発明の範囲内であるが、（２）式で規定されるＸの値が１．０％より低いため、ブローホールが顕著に発生し、またスパッタ発生状況も悪く、ビード外観も不良であった。
【０１４７】
比較例のＮｏ．４３は、溶接継手の溶接金属の成分についての個別の含有量は本発明の範囲内であるが、（２）式で規定されるＸの値が４．０％より高いため、溶接金属の溶融時の粘性が過度に高く、ブローホールが顕著に発生し、またスラグの発生量も多く、更にはスパッタ発生状況も悪く、ビード外観も不良であった。
【０１４８】
比較例のＮｏ．４４は、溶接継手の溶接金属のＣ含有量が少なすぎ、また（２）式で規定されるＸの値が１．０％より低い例であり、この例では、ブローホールが顕著に発生し、またスパッタ発生状況も悪く、ビード外観も不良であった。
【０１４９】
比較例のＮｏ．４５は、溶接継手の溶接金属の含有量が多すぎ、また（２）式で規定されるＸの値が４．０％より高い例であり、この例では、ブローホールが顕著に発生し、またスパッタが多発し、ビード外観も乱れて不良であった。
【０１５０】
比較例のＮｏ．４６は、溶接継手の溶接金属のＳｉ含有量が少なすぎ、また（２）式で規定されるＸの値が１．０％より低い例であり、この例では、スラグが多量に発生し、またブローホールが顕著に発生した。
【０１５１】
比較例のＮｏ．４７は、溶接継手の溶接金属におけるＳｉ含有量が多すぎ、また（２）式で規定されるＸの値が４．０％より高い例であり、この例では、スラグが多量に発生し、またブローホールが顕著に発生した。
【０１５２】
比較例のＮｏ．４８は、溶接継手の溶接金属におけるＭｎ含有量が少な過ぎ、しかも（２）式で規定されるＸの値が１．０％より低い例であり、この例では、ブローホールが顕著に発生した。
【０１５３】
比較例のＮｏ．４９は、溶接継手の溶接金属におけるＭｎ含有量が多すぎ、また（２）式で規定されるＸの値が４．０％より高い例であり、この例では、ブローホールが顕著に発生し、またスパッタが多発してスパッタ発生状況が悪く、更にハンピングビードが生じてビード外観が不良となった。
【０１５４】
比較例のＮｏ．５０は、溶接継手の溶接金属におけるＡｌ量が少なすぎ、また（２）式で規定されるＸの値が１．０％より低い例であり、この例では、ブローホールが顕著に発生し、またスラグが多量に生じてしまった。
【０１５５】
比較例のＮｏ．５１は、溶接継手の溶接金属におけるＡｌ量が多すぎ、また（２）式で規定されるＸの値が４．０％より高い例であり、この例でも、ブローホールが顕著に発生し、またスラグが多量に生じてしまった。
【０１５６】
比較例のＮｏ．５２は、溶接継手の溶接金属におけるＴｉ量が多すぎ、また（２）式で規定されるＸの値が４．０％より高い例であり、この例では、ブローホール発生が顕著となり、さらにスパッタが多発するとともに、ビードが不連続となってしまった。
【０１５７】
〔溶接継手〕
次に溶接継手に関する発明、すなわち前記第５の態様、第６の態様について詳細に説明する。
【０１５８】
溶接継手についての発明の基本的な態様（第５の態様）は、継手部の溶接金属と、前記溶接金属を挟み、少なくとも一方が亜鉛又は亜鉛合金めっき鋼板（亜鉛めっき鋼板または亜鉛合金めっき鋼板）からなる二つの母材とを有し、かつガスシールドアーク溶接により前記溶接金属を形成した溶接継手であって、溶接金属を、前記第３の態様、または第４の態様の溶接金属とするものである。
【０１５９】
また溶接継手についての発明の別の態様（第６の態様）では、母材のうち、少なくとも一方の亜鉛又は亜鉛合金めっき鋼板（亜鉛めっき鋼板または亜鉛合金めっき鋼板）が、鋼板全質量に対する質量％でＡｌを０．０１〜０．３％含有する。
【０１６０】
上述のように溶接継手の発明においては、継手部の溶接金属を挟む二つの母材側の鋼材（被溶接材）のうち、少なくとも一方は亜鉛又は亜鉛合金めっき鋼板とする。
【０１６１】
ここで、亜鉛合金めっき鋼板とは、要は亜鉛を主成分とし、Ａｌ：０．１〜０．２５％や、不純物であるＰｂ、Ｓｎ等の元素を含有する公知のＺｎ基合金を鋼板にめっきしたものである。
【０１６２】
亜鉛又は亜鉛合金めっき鋼板自体の製造方法は特に限定されるものではなく、通常は溶融亜鉛めっきあるいは合金化溶融亜鉛めっきなど、公知の方法に従えばよい。
【０１６３】
さらに、亜鉛合金めっきを含む亜鉛めっきを施す前の鋼板（亜鉛又は亜鉛合金めっき鋼板の母鋼板部分）の種類、成分組成は特に限定されないが、通常は、必須成分として、Ｃ：０．０１〜０．５％、Ｓｉ：０．０１〜２．０％、Ｍｎ：０．２〜４．０％、Ｐ：０．００１〜０．０４％を含有していればよく、そのほか用途及び必要に応じて、Ｃｒ：０．０１〜１．５％、や、Ｖ０．０５〜１．０％、Ｎｂ０．０５〜１．０％などの一種または２種以上を含有した鋼板等が使用可能である。なお、継手部の溶接金属を挟む二つの母材側の鋼材（被溶接材）のうち、一方のみに亜鉛又は亜鉛合金めっき鋼板を用いた場合の相手材の鋼材（通常は板材であるが、板材に限らず、管材あるいは棒材等の場合もある）の種類、成分組成も、特に限定されるものではなく、上記の亜鉛又は亜鉛合金めっき鋼板における母鋼板部分の鋼と同様な鋼を用いることができる。
【０１６４】
また、亜鉛又は亜鉛合金めっき鋼板は、鋼板全質量に対する質量％でＡｌを０．０１〜０．３％含有するものであると、第１の態様もしくは第２の態様の溶接ワイヤにより溶接金属を形成したとき、（２）式で規定されるＸの値が１．０〜４．０％の範囲内に、またＡｌの含有量が０．０５〜０．３％の範囲内となり易く、ブローホール発生量、スラグ発生量を抑えやすくなる。つまり、Ａｌ含有量が低減された亜鉛又は亜鉛合金めっき鋼板を母材の一方としても、継手部の溶接金属のブローホール発生量、スラグ発生量が抑えられた溶接継手となり易い。
【０１６５】
また上記の亜鉛又は亜鉛合金めっき鋼板は、両面めっき、片面めっきのいずれでもよい。亜鉛又は亜鉛合金めっき鋼板のめっき層の厚みは特に限定されないが、自動車の足回り部材を対象とする場合は、片面あたりのめっき目付量を通常は３０〜１２０ｇ／ｍ２程度とすることが望ましい。
【０１６６】
なお、薄鋼板を用いた自動車足回り部品としての実用上の観点からは、継手部の溶接金属を挟む二つの母材側の鋼材（被溶接材）のうちの少なくとも一方を構成する亜鉛又は亜鉛合金めっき鋼板は、板厚が０．５ｍｍ以上、４ｍｍ以下のものを用いることが望ましい。
【０１６７】
さらに、溶接継手の具体的形状、更には溶接継手を得るための溶接の具体的態様（溶接姿勢）は特に限定されず、例えば、重ね隅肉溶接やＴ字継手の隅肉溶接などを適用すればよい。
〔溶接部材〕
【０１６８】
次に溶接部材に関する発明、すなわち前記第７の態様について詳細に説明する。
【０１６９】
溶接部材についての発明の基本的な態様（第７の態様）は、前記第５の態様、または第６の態様の溶接継手を備えるものである。
【０１７０】
溶接部材について発明において、溶接継手を備える溶接部材としては、例えば、自動車足回りの構造用部材の他、プレハブ住宅の構造用部材等がある。
【０１７１】
〔溶接方法、溶接継手の製造方法〕
次に溶接方法、溶接継手の製造方法に関する発明、すなわち前記第８の態様、前記第９の態様について詳細に説明する。
【０１７２】
溶接方法についての発明の基本的な態様（第８の態様）は、前記第１の態様、または第２の態様のガスシールドアーク溶接用ソリッドワイヤを用いて、ガスシールドアーク溶接により継手部の溶接金属を形成して、少なくとも一方が亜鉛又は亜鉛合金めっき鋼板（亜鉛めっき鋼板または亜鉛合金めっき鋼板）からなる二つの母材を溶接する方法である。
【０１７３】
また溶接継手の製造方法についての基本的な態様（第９の態様）は、継手部の溶接金属と、溶接金属を挟み、少なくとも一方が亜鉛又は亜鉛合金めっき鋼板（亜鉛めっき鋼板または亜鉛合金めっき鋼板）からなる二つの母材とを有する溶接継手の製造方法であって、前記第１の態様、または第２の態様のガスシールドアーク溶接用ソリッドワイヤを用いて、ガスシールドアーク溶接により前記溶接金属を形成する方法である。
【０１７４】
溶接方法、及び溶接継手の製造方法についての発明において、前記第１の態様、または第２の態様のガスシールドアーク溶接用ソリッドワイヤを用いて、亜鉛又は亜鉛合金めっき鋼板のガスシールドアーク溶接を行うと、従来の一般的な溶接用ソリッドワイヤを用いた場合と比較して、格段にブローホール、及びスラグの発生をすくなくすることできる。
【０１７５】
ここで、適用する亜鉛又は亜鉛合金めっき鋼板については、第５態様又は第６態様の溶接継手で説明した亜鉛又は亜鉛合金めっき鋼板と同様である。特に、鋼板全質量に対する質量％でＡｌを０．０１〜０．３％含有する亜鉛又は亜鉛合金めっき鋼板を適用すると。ブローホール発生量、スラグ発生量を抑えやすくなる。
【０１７６】
溶接の具体的態様（溶接姿勢）は特に限定されず、例えば、重ね隅肉溶接やＴ字継手の隅肉溶接などに適用できる。使用するシールドガスの種類も特に限定されず、１００％ＣＯ２ガス、Ａｒ＋２０％ＣＯ２ガス、Ａｒ＋２％Ｏ２ガスなどをシールドガスとして用いることができる。特にシールドガスとして、１００％ＣＯ２ガスもしくはＡｒ＋２０％ＣＯ２ガスを用いた場合に、本発明の顕著な効果を奏する。
【０１７７】
以上、本発明の好ましい実施形態および実施例について説明したが、これらの実施形態、実施例は、あくまで本発明の要旨の範囲内の一つの例に過ぎず、本発明の要旨から逸脱しない範囲内で、構成の付加、省略、置換、およびその他の変更が可能である。すなわち本発明は、前述した説明によって限定されることはなく、添付の特許請求の範囲によってのみ限定され、その範囲内で適宜変更可能であることはもちろんである。
【０１７８】
なお、日本国特許出願第２０１３−０２７４１１号の開示はその全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【要約】
めっきを含めたワイヤ全質量に対する質量％で、Ｃ：０．０３〜０．１５％、Ｓｉ：０．２〜０．５％、Ｍｎ：０．３〜０．８％、Ｐ：０．０２％以下、Ｓ：０．０２％以下、Ａｌ：０．１〜０．３％、Ｔｉ：０．００１〜０．２％、Ｃｕ：０〜０．５％、Ｃｒ：０〜２．５％、Ｎｂ：０〜１．０％、Ｖ：０〜１．０％を含有し、残部がＦｅおよび不純物からなり、下記Ｘの値が、質量％で１．５〜３．５％の範囲内にあるガスシールドアーク溶接用ソリッドワイヤである。また溶接金属として、下記式のＸの値が、１.０〜４．０％の範囲内にある溶接金属である。また、これらソリッドワイヤ又は溶接金属を利用した溶接継手、溶接部材、溶接方法、溶接継手の製造方法である。Ｘ＝２×〔Ｓｉ〕＋〔Ｍｎ〕＋３×〔Ｔｉ〕＋５×〔Ａｌ〕【図１】
0005652574.tif 000008
【図２】
0005652574.tif 000009
【図３】
0005652574.tif 000010
【図４】
0005652574.tif 000011
【図５】
0005652574.tif 000012
【図６】
0005652574.tif 000013